(57)【特許請求の範囲】
【請求項１】
−  第１の導電型の第１の半導体領域（２１）と、第２の導電型の第２の半導体領域（２３）と、前記第１の半導体領域（２１）および前記第２の半導体領域（２３）の間に位置している活性領域（２２）と、
−  前記第１の半導体領域（２１）に所々で直接的に位置し、前記第１の半導体領域（２１）に電流を印加するために設けられている第１の電気コンタクト層（３１）と、
−  所々で前記第２の半導体領域（２３）上に直接的に配置され、前記第２の半導体領域（２３）に電流を印加するために設けられている第２の電気コンタクト層（３３）と、
−  少なくとも２つの金属製電流供給ライン（４１、４３）と、
−  前記第２の半導体領域（２３）を所々で直接被覆し、前記第２の半導体領域（２３）の上方に突起し、かつ前記第２の半導体領域（２３）のための前記２つの金属製電流供給ライン（４１、４３）のうちの第１の金属製電流供給ライン（４３）の下方に位置している絶縁層（５）と、を備え、
−  前記第１および第２の電気コンタクト層（３１、３３）は、それぞれ、透明導電性酸化物から製造されており、
−  前記第１の電気コンタクト層（３１）は、電流が前記第１の金属製電流供給ライン（４３）から前記第１の電気コンタクト層（３１）にさらには前記第２の電気コンタクト層（３３）にさらには前記第２の半導体領域（２３）に流れるように、前記絶縁層（５）の領域において前記第２の電気コンタクト層（３３）を直接被覆しており、かつ前記絶縁層（５）を包み込んでおり、
−  前記第１の電気コンタクト層（３１）の厚さ（Ｄ１）は、前記第２の電気コンタクト層（３３）の厚さ（Ｄ３）より少なくとも３倍、最大で２０倍大きく、
−  前記第１の電気コンタクト層（３１）は、前記２つの金属製電流供給ライン（４１、４３）および前記絶縁層（５）の近くの位置に限定して設けられている、
オプトエレクトロニクス半導体チップ（１）。
【請求項２】
前記第１の金属製電流供給ライン（４３）から前記第２の半導体領域（２３）への、前記第２の半導体領域（２３）に直交する方向における電流の印加が前記絶縁層（５）によって防止されており、
前記第２の電気コンタクト層（３３）は、前記第１の金属製電流供給ライン（４３）からの電流を横方向に広げ、
平面視における前記第１の電気コンタクト層（３１）は、前記絶縁層（５）を少なくとも２００ｎｍ、最大で前記絶縁層（５）の幅（Ｂ）の９０％分横方向に越えて延出している、
請求項１に記載のオプトエレクトロニクス半導体チップ（１）。
【請求項３】
断面視における前記第１の電気コンタクト層（３１）は、前記絶縁層（５）側から連続的に薄くなっており、かつＶ字形に先細りになっており、
平面視における前記第１の電気コンタクト層（３１）は、前記絶縁層（５）を前記幅（Ｂ）の少なくとも１５％分横方向に越えて延出しており、
前記幅（Ｂ）は、５μｍ以上１００μｍ以下である、
請求項２に記載のオプトエレクトロニクス半導体チップ（１）。
【請求項４】
前記第１および第２のコンタクト層（３１、３３）の厚さ（Ｄ１、Ｄ３）は、前記絶縁層（５）の厚さ（Ｄ５）より小さい、
請求項１〜３のいずれか一項に記載のオプトエレクトロニクス半導体チップ（１）。
【請求項５】
前記第１の電気コンタクト層（３１）の厚さ（Ｄ１）は、５０ｎｍ以上５００ｎｍ以下であり、前記第２の電気コンタクト層（３３）の厚さ（Ｄ３）は、５ｎｍ以上７０ｎｍ以下であり、
前記絶縁層（５）の厚さ（Ｄ５）は、１００ｎｍ以上１μｍ以下である、
請求項４に記載のオプトエレクトロニクス半導体チップ（１）。
【請求項６】
前記第１の電気コンタクト層（３１）の材料の平均粒径は、前記第２の電気コンタクト層（３３）の材料の平均粒径より小さい、
請求項１〜５のいずれか一項に記載のオプトエレクトロニクス半導体チップ（１）。
【請求項７】
前記第１および第２の電気コンタクト層（３１、３３）は、同じ基材から製造されるが、ドーピング、平均粒径、導電率、電気接触抵抗、および表面粗さの少なくとも１つの特性において異なる、
請求項１〜６のいずれか一項に記載のオプトエレクトロニクス半導体チップ（１）。
【請求項８】
前記第１および第２の電気コンタクト層（３１、３３）は、スズ含有量が少なくとも３％、最大で１０％である酸化インジウムスズから製造されており、
前記絶縁層（５）は、二酸化ケイ素から製造されており、前記半導体領域（２１、２３）および前記活性領域（２２）は、ＡｌＩｎＧａＮ材料系をベースにしている、
請求項７に記載のオプトエレクトロニクス半導体チップ（１）。
【請求項９】
前記第１および第２の電気コンタクト層（３１、３３）は、互いに異なる材料から製造されており、一方の電気コンタクト層が酸化インジウムスズを含み、他方の電気コンタクト層が酸化亜鉛を含む、
請求項１〜６のいずれか一項に記載のオプトエレクトロニクス半導体チップ（１）。
【請求項１０】
断面視における前記絶縁層（５）は、前記第２の半導体領域（２３）から遠ざかる方向において、前記絶縁層（５）の平均厚さ（Ｄ５）まで連続的に狭くなっており、また前記絶縁層（５）にはアンダーカットが存在しない、
請求項１〜９のいずれか一項に記載のオプトエレクトロニクス半導体チップ（１）。
【請求項１１】
平面視における２つの前記半導体領域（２１、２３）の最大で２０％は、前記第１の電気コンタクト層（３１）によって被覆されており、
平面視における前記第２の半導体領域（２３）の少なくとも９０％は、前記第２の電気コンタクト層（３３）によって被覆されている、
請求項１〜１０のいずれか一項に記載のオプトエレクトロニクス半導体チップ（１）。
【請求項１２】
ｎ型接触領域において、前記第１の電気コンタクト層（３１）は前記第１の半導体領域（２１）および前記２つの金属製電流供給ライン（４１、４３）のうちの第２の金属製電流供給ライン（４１）のみに直接隣接しており、前記第１の半導体領域（２１）はｎ型にドープされており、
前記絶縁層（５）の位置では、前記第１の電気コンタクト層（３１）は、前記第１の電気コンタクト層自体の材料によっては前記ｎ型接触領域に接続されていない、
請求項１〜１１のいずれか一項に記載のオプトエレクトロニクス半導体チップ（１）。
【請求項１３】
平面視における前記ｎ型接触領域は、ｐ型にドープされた前記第２の半導体領域（２３）によって四方を包囲されていることにより、前記ｎ型接触領域は、前記第２の半導体領域（２３）の凹部に位置している、
請求項１２に記載のオプトエレクトロニクス半導体チップ（１）。
【請求項１４】
前記絶縁層（５）の領域において、構成要素である第１の半導体領域（２１）、活性領域（２２）、第２の半導体領域（２３）、絶縁層（５）、第２の電気コンタクト層（３３）、第１の電気コンタクト層（３１）、および、前記第２の半導体領域（２３）のための前記第１の金属製電流供給ライン（４３）は、特定した順序で前記第２の半導体領域（２３）に直交する方向に互いに直後に後続しており、
前記第１の半導体領域（２１）のための電気接触領域において、構成要素である第１の半導体領域（２１）、第１の電気コンタクト層（３１）、および、前記第１の半導体領域（２１）のための前記第２の金属製電流供給ライン（４１）は、特定した順序で前記第１の半導体領域（２１）に直交する方向に互いに直後に後続している、
請求項１〜１３のいずれか一項に記載のオプトエレクトロニクス半導体チップ（１）。
【請求項１５】
前記第１の電気コンタクト層（３１）は、平面視において、前記絶縁層（５）を、少なくとも０．５μｍ、最大で２０μｍまたは前記絶縁層（５）の平均幅の少なくとも６０％、横方向に越えて延在している、
請求項１〜１４のいずれか一項に記載のオプトエレクトロニクス半導体チップ（１）。
【発明の詳細な説明】
【技術分野】
【０００１】
オプトエレクトロニクス半導体チップを提供する。
【先行技術文献】
【特許文献】
【０００２】
【特許文献１】国際公開第２０１５／０７８９１９号
【発明の概要】
【発明が解決しようとする課題】
【０００３】
外部量子効率が高いオプトエレクトロニクス半導体チップを提供することが達成すべき目的である。
【課題を解決するための手段】
【０００４】
この目的は、特に、独立特許請求項に記載の特徴を有するオプトエレクトロニクス半導体チップによって達成される。好ましいさらなる発展形態が従属請求項の主題である。
【０００５】
少なくとも一実施形態によれば、本オプトエレクトロニクス半導体チップは、発光ダイオードチップ、レーザーダイオードチップ、または受光素子である。本半導体チップは特に好ましくは、発光ダイオードチップとして、電磁放射を出射するために設計されている。例えば、本半導体チップは、目的とする用途において、最大強度の波長が少なくとも３５０ｎｍもしくは４００ｎｍ、および／または最大で５５０ｎｍ、４８０ｎｍ、もしくは４６０ｎｍである放射を出射する。
【０００６】
少なくとも一実施形態によれば、本オプトエレクトロニクス半導体チップは、半導体積層体を備える。半導体積層体は、好ましくはＩＩＩ−Ｖ族化合物半導体材料をベースとする。例えば、ＩＩＩ−Ｖ族化合物半導体材料は、ＡｌｎＩｎ１−ｎ−ｍＧａｍＮ等の窒化物化合物半導体材料、ＡｌｎＩｎ１−ｎ−ｍＧａｍＰ等のリン化物化合物半導体材料、またはＡｌｎＩｎ１−ｎ−ｍＧａｍＡｓ等のヒ化物化合物半導体材料である（各式中、０≦ｎ≦１、０≦ｍ≦１、ｍ＋ｎ≦１）。この場合、上記半導体材料は、有意量混合されたホウ素をさらに含んでいても、ドーパントをさらに含んでいてもよい。しかしながら、結晶格子の本質的な構成成分（すなわち、Ｂ、Ａｌ、Ａｓ、Ｇａ、Ｉｎ、Ｎ、および／またはＰ）の一部分が微量のさらなる物質によって置換および／または補完されうるとしても、簡潔にするために、結晶格子の本質的な構成成分のみが示されている。
【０００７】
少なくとも一実施形態によれば、半導体積層体は、第１の導電型の第１の半導体領域および第２の異なる導電型の第２の半導体領域を備える。ここで、導電型とは、「ｎ導電型」または「ｐ導電型」を示す。好ましくは、第１の半導体領域はｎ型に、第２の半導体領域はｐ型にドープされている。
【０００８】
少なくとも一実施形態によれば、第１の半導体領域と第２の半導体領域との間に活性領域が存在している。活性領域は好ましくは、動作中に半導体チップによって出射される放射を発生するように設計されている。したがって、上記２つの半導体領域およびこれらの領域の間の活性領域は、半導体積層体の成長方向に沿って積層配置されている。活性領域は好ましくは、上記２つの半導体領域に直接隣接している。
【０００９】
少なくとも一実施形態によれば、本オプトエレクトロニクス半導体チップは、第１の電気コンタクト層を備える。第１の電気コンタクト層は、第１の半導体領域に所々で直接的に位置している。さらに、この電気コンタクト層は、第１の半導体領域への電流の印加のために使用されるように構成されている。したがって、特に、第１の電気コンタクト層は、電気接触抵抗および電気的仕事関数に関して第１の半導体領域に適合されている。特に、電流は、第１の電気コンタクト層のみを介して第１の半導体領域に直接印加される。
【００１０】
少なくとも一実施形態によれば、本半導体チップは、第２の電気コンタクト層を有する。第２の電気コンタクト層は、第２の半導体領域に所々で直接的に位置しており、第２の半導体領域に電流を印加するように構成されている。特に、電流は、第２の電気コンタクト層のみを介して第２の半導体領域に直接印加される。
【００１１】
少なくとも一実施形態によれば、本半導体チップは、少なくとも２つの金属製電源ラインを有する。特に「金属製」とは、電源ラインが１種類以上の金属からなり、オーム性の電流導通特性を示すことを意味する。電源ラインをコンタクトメタライゼーションとすることができる。電源ラインは、第１の電気コンタクト層の上に直接的に、好ましくは第１の電気コンタクト層の上のみに位置していることが好ましい。好ましくは、第１のおよび／または第２の電気コンタクト層への電流注入は、電源ラインのみによって行われる。特に、電源ラインの１つがアノードコンタクトとして設計されており、電源ラインのさらなる１つがカソードコンタクトとして設計されている。電源ラインによって、外部からオプトエレクトロニクス半導体チップに電気接続することができる。
【００１２】
少なくとも一実施形態によれば、本半導体チップは、少なくとも１つの電気絶縁層を備える。本半導体チップの目的の用途において、電気絶縁層を通る電流フローは抑制される。絶縁層は、第２の半導体領域に所々で直接的に位置しており、したがって、第２の半導体領域を所々で被覆している。
【００１３】
少なくとも一実施形態によれば、絶縁層は、第２の半導体領域の上方に突起している。これは、絶縁層を設けるための凹部またはくぼみが第２の半導体領域に無い状態で、絶縁層が第２の半導体領域に形成されていることを意味し得る。例えば、光取出し効率を高めるために、第２の半導体領域の絶縁層が位置していない残部領域に粗面化部を設ける場合、絶縁層はそのような粗面化部の上方に突起している。
【００１４】
少なくとも一実施形態によれば、絶縁層は、第２の半導体領域が電気接続される電流供給ラインの下方に配置されている。換言すれば、絶縁層はこの場合、第２の半導体領域と、上記関連する電流供給ラインとの間に位置している。この場合、絶縁層は好ましくは、当該電流供給ラインと物理的に接触していない。特に、第１の電気コンタクト層の材料および第２の電気コンタクト層の材料はいずれも、当該電流供給ラインと絶縁層との間に存在する。
【００１５】
少なくとも一実施形態によれば、上記２つのコンタクト層は、それぞれ、１種類以上の透明導電性酸化物（略してＴＣＯ）から製造されている。透明導電性酸化物は、一般に金属酸化物（例えば酸化亜鉛、酸化スズ、酸化カドミウム、酸化チタン、酸化インジウム、または酸化インジウムスズ（ＩＴＯ））である。金属と酸素の二元化合物（ＺｎＯ、ＳｎＯ２、またはＩｎ２Ｏ３）に加えて、ＴＣＯの群には、金属と酸素の三元化合物（例えば、Ｚｎ２ＳｎＯ４、ＣｄＳｎＯ３、ＺｎＳｎＯ３、ＭｇＩｎ２Ｏ４、ＧａＩｎＯ３、Ｚｎ２Ｉｎ２Ｏ５、またはＩｎ４Ｓｎ３Ｏ１２）、または様々な透明導電性酸化物の混合物も含まれる。さらに、ＴＣＯは、必ずしも化学量論的組成に一致しておらず、ｐ型にドープされることも、ｎ型にドープされることもできる。
【００１６】
少なくとも一実施形態によれば、第１のコンタクト層は、絶縁層の領域において第２のコンタクト層を被覆している。この場合、好ましくは、第２のコンタクト層は絶縁層の上に直接的に位置しており、第１のコンタクト層は第２のコンタクト層の上に直接的に位置している。したがって、電流の印加は、第２の半導体領域のための金属製電流供給部から第１のコンタクト層に、第１のコンタクト層から第２のコンタクト層に、第２のコンタクト層から横方向にシフトして第２の半導体領域に行われる。
【００１７】
少なくとも一実施形態によれば、第１のコンタクト層は、絶縁層を包み込んでいる（mantles）。換言すれば、第２の半導体領域の上方に絶縁層によって形成された隆起部（elevation）を、第１のコンタクト層がキャップまたは天井のように被覆している。具体的には、平面視において、第１のコンタクト層の材料は絶縁層全体に亘って位置し、好ましくは第２のコンタクト層の材料も同様に絶縁層全体に亘って位置している。
【００１８】
少なくとも一実施形態では、本オプトエレクトロニクス半導体チップは、第１の導電型の第１の半導体領域および第２の導電型の第２の半導体領域を備える。これらの２つの半導体領域の間には、好ましくは可視光を発生するように設計された活性領域が存在している。第１の電気コンタクト層が第１の半導体領域に所々で直接的に位置しており、第１の電気コンタクト層は、第１の半導体領域に電流を印加するために設けられている。さらに、第２の電気コンタクト層が第２の半導体領域に所々で直接的に位置しており、第２の半導体領域には、第２のコンタクト層を介して電流が供給される。さらに、本半導体チップは、２つの金属製電源ラインと、絶縁層とを有する。絶縁層は第２の半導体領域を所々で直接的に被覆しており、また、第２の半導体領域の上方に突起している。さらに、絶縁層は、第２の半導体領域のための電流供給ラインの下方に位置している。これらの２つのコンタクト層は、それぞれ、透明導電性酸化物から製造されており、第１のコンタクト層は、絶縁層の領域において第２のコンタクト層および絶縁層自体を直接的に包み込んでいる。
【００１９】
特に、サファイア成長基板を備える発光ダイオードチップ（略してＬＥＤチップ）が電気絶縁層を有し、電気絶縁層によって、金属製電源ラインから半導体積層体への直接の電流フローが防止されている。そのような絶縁層によって、金属製電源ラインの直下での光の発生が防止される。光がこの領域で発生する場合、この光のわずかな部分のみがＬＥＤチップから取り出されることになる。また、金属構造による吸収が比較的大きい。横方向の電流拡散を実現するために、上記絶縁層は、透明導電層によって被覆されており、この場合、この透明導電層は、対応する半導体領域のためのコンタクト層に相当する。しかしながら、透明導電性酸化物から作られるコンタクト層の光透過率は、高い導電率では比較的低く、逆も同様に成り立つ。放射吸収を減少するために、薄いコンタクト層が高い光取出し効率を実現するために有利である。しかしながら、薄いコンタクト層の場合、絶縁層を被覆する際に問題が生じ、コンタクト層と金属製電源ラインとの間の電気的接触が絶縁層の領域において遮断される可能性がある。これは、半導体チップの製造における低収率に結びつく可能性がある。
【００２０】
本明細書に記載の半導体チップの場合、絶縁層が第１のコンタクト層によって局所的にさらに包み込まれているので、第２の半導体領域に亘って平面的に伸長する第２のコンタクト層を、相当薄いものとすることができる。第２のコンタクト層による電源ラインから第２の半導体領域への連続的な電気的接触を実現することができなくても、絶縁層を包み込む第１のコンタクト層によって連続的な電気的接触が確保される。
【００２１】
少なくとも一実施形態によれば、第２の半導体領域のための電流供給ラインから第２の半導体領域への電流の印加が、第２の半導体領域に直交する方向において絶縁層によって防止されている。換言すれば、この場合、電流は、電流供給ラインによって第２のコンタクト層に印加され、第２のコンタクト層は、第２の半導体領域の全域に横方向に電流を拡散する。したがって、第２の半導体領域の２次元的通電が可能である。横方向の導電率、すなわち、半導体積層体の成長方向に直交する方向における導電率は、第２のコンタクト層における導電率が第２の半導体領域における導電率の少なくとも１０倍または１００倍大きい。
【００２２】
少なくとも一実施形態によれば、平面視における第１のコンタクト層は、絶縁層を少なくとも２００ｎｍ、０．５μｍ、１μｍ、または５μｍ横方向に越えて延出している。代替的または追加的に、平面視における第１のコンタクト層の絶縁層を越える延出部は、最大で１００μｍ、５０μｍ、２０μｍ、または１０μｍである。さらに、代替的または追加的に、同様に平面視における第１のコンタクト層が絶縁層を越えて延出している長さを、絶縁層の平均幅の少なくとも１％、５％、１５％、もしくは２０％、および／または最大で１５０％、９０％、または６０％とすることができる。平面視における第１のコンタクト層が絶縁層を越えて延出する、このような延出長さによって、一方では確実に第２の半導体領域に電流を注入することができ、他方では第１のコンタクト層による吸収損失を低く抑えることができる。
【００２３】
少なくとも一実施形態によれば、断面における第１のコンタクト層は、絶縁層側から見てＶ字形であり、連続的に細くなっている。換言すれば、第１のコンタクト層の厚さは、絶縁層から遠ざかる方向に小さくなっている。
【００２４】
少なくとも一実施形態によれば、平面視における絶縁層の幅は、少なくとも５μｍまたは２０μｍである。代替的または追加的に、絶縁層の幅は、最大で０．２ｍｍ、０．１ｍｍ、５０μｍ、または３０μｍである。
【００２５】
少なくとも一実施形態によれば、第１のコンタクト層の厚さは、第２のコンタクト層の厚さより少なくとも２倍、３倍、または５倍大きい。代替的または追加的に、第１のコンタクト層の厚さは、第２のコンタクト層の厚さより最大で２０倍、１５倍、または１０倍大きい。
【００２６】
少なくとも一実施形態によれば、上記２つのコンタクト層の厚さは、それぞれ、絶縁層の厚さより小さい。この場合、絶縁層の厚さは、第１のコンタクト層の厚さよりも、好ましくは少なくとも１．５倍、２倍、もしくは３倍、および／または最大で５倍、３．５倍、もしくは２倍大きい。
【００２７】
少なくとも一実施形態によれば、第１のコンタクト層の厚さは、少なくとも３０ｎｍ、５０ｎｍ、もしくは１００ｎｍ、および／または最大で５００ｎｍ、３００ｎｍ、もしくは１５０ｎｍである。また、第２のコンタクト層の厚さを少なくとも５ｎｍ、１０ｎｍ、もしくは１５ｎｍ、および／または最大で１００ｎｍ、７０ｎｍ、５０ｎｍ、もしくは３０ｎｍとすることができる。言い換えると、第２のコンタクト層は比較的薄い。
【００２８】
少なくとも一実施形態によれば、絶縁層の厚さは、少なくとも７０ｎｍ、１００ｎｍ、または１５０ｎｍである。代替的または追加的に、絶縁層の厚さは、最大で１μｍ、５００ｎｍ、または３００ｎｍである。特に、絶縁層の厚さは、絶縁層に全反射され、動作中に半導体チップにおいて発生する光のエバネセント場の侵入深さよりも、絶縁層の厚さが大きくなるように選択されている。この場合、光の侵入深さは、具体的には放射強度が１／ｅまで落ちる深さである。絶縁層をブラッグ鏡として設計することもできる。
【００２９】
少なくとも一実施形態によれば、第１のコンタクト層の材料の平均粒径は、第２のコンタクト層の材料の平均粒径より小さい。例えば、第１のコンタクト層の材料の平均粒径は、少なくとも５ｎｍもしくは１０ｎｍ、および／または最大で５０ｎｍもしくは２０ｎｍである。さらに、第２のコンタクト層の材料の粒径を、少なくとも１ｎｍ、１００ｎｍ、２００ｎｍ、もしくは１μｍ、および／または最大で２μｍ、１μｍ、０．５μｍ、もしくは２ｎｍとすることができる。
【００３０】
少なくとも一実施形態によれば、第１のコンタクト層および第２のコンタクト層は、同じ基材から製造されている。基材は、例えば酸化亜鉛または酸化インジウムスズである。
【００３１】
少なくとも一実施形態によれば、これらの２つのコンタクト層は、ドーピング、平均粒径、導電率、電気接触抵抗、表面粗さの１つ以上の特性において互いに異なる。例えば、第２のコンタクト層の表面粗さは、第１のコンタクト層の表面粗さより大きい。
【００３２】
少なくとも一実施形態によれば、両方のコンタクト層は、酸化インジウムスズから作られている。この場合、スズ含有量は、好ましくは少なくとも３％もしくは５％、および／または最大で１０％もしくは８％である。この場合、好ましくは、第１のコンタクト層のほうが第２のコンタクト層よりもスズの割合が高い（例えば、スズ含有量が少なくとも０．５パーセントポイントまたは少なくとも１パーセントポイント大きい）。この場合、スズ含有量は、特に重量パーセントに関する。
【００３３】
少なくとも一実施形態によれば、絶縁層は、電気絶縁性の酸化物、窒化物、または酸窒化物から構成されている。特に、絶縁層は、二酸化ケイ素または窒化アルミニウムから製造されている。絶縁層の材料は、好ましくは、動作中に半導体チップにおいて発生した放射を透過させる。
【００３４】
少なくとも一実施形態によれば、上記２つのコンタクト層は、異なる材料から製造されている。例えば、コンタクト層の一方が酸化インジウムスズ（略してＩＴＯ）を含み、他方のコンタクト層が酸化亜鉛を含む。
【００３５】
少なくとも一実施形態によれば、断面視における絶縁層は、第２の半導体領域から遠ざかる方向において少なくとも絶縁層の平均厚さまで狭くなっている。絶縁層にはアンダーカットが存在しないことが好適である。「アンダーカット」という用語は、上から見たときに、絶縁層の全側面を視認することができないことを意味することができる。代替的に、絶縁層が、例えば絶縁層の製造方法に起因するそのようなアンダーカットを有することも可能である。
【００３６】
少なくとも一実施形態によれば、第１のコンタクト層は、平面視において、２つの半導体領域の最大で２０％、１０％、または５％を被覆している。代替的または追加的に、この被覆率は、少なくとも０．５％、１％、または２％である。換言すれば、この場合、第１の半導体領域のための接触領域を除いて、半導体積層体には平面視において第１のコンタクト層が実質的に存在しない。
【００３７】
少なくとも一実施形態によれば、第２のコンタクト層は、平面視において、第２の半導体領域の最大で９０％または９５％を被覆しているか、あるいは、第２の半導体領域の全体をも被覆している。これにより、確実に電流が第２のコンタクト層によって横方向に効率的に拡散される。この場合、第２の半導体領域の縁部に第２のコンタクト層および第１のコンタクト層が存在しないことが可能である。その結果、そのような縁部付近では第２の半導体領域に通電されないようにすることができる。例えば、幅が少なくとも１μｍもしくは２μｍおよび／または最大で５μｍもしくは３μｍであるストリップ状の縁部に、第２のコンタクト層が存在しない。
【００３８】
少なくとも一実施形態によれば、本半導体チップはｎ型接触領域を有し、ｎ型接触領域では、第１のコンタクト層が第１の半導体領域に接触しており、電流が第１の半導体領域に印加される。ｎ型接触領域は、平面視において第２の半導体領域によって四方を包囲されている。換言すれば、ｎ型接触領域は、第２の半導体領域の凹部に位置している。あるいは、ｎ型接触領域は、平面視において半導体積層体の縁部に位置することもできる。２箇所以上のｎ型接触領域が存在することもできる。
【００３９】
少なくとも一実施形態によれば、第２の半導体領域のための電流供給ラインは、電流拡散構造を形成している。例えば、第２の半導体領域のための電流供給ラインは、半導体積層体に亘って伸長するウェブ部の形で構築されている。この場合、平面視における半導体積層体の、好ましくは最大で１０％もしくは５％および／または少なくとも２％もしくは４％が、電流供給ラインによって被覆されている。
【００４０】
少なくとも一実施形態によれば、第１の半導体領域、活性領域、第２の半導体領域、絶縁層、第２のコンタクト層、第１のコンタクト層、第２の半導体領域のための金属製電流供給ラインが、絶縁層の領域において第２の半導体領域に直交する方向に、特定した順序で直接的に重ねられている。
【００４１】
少なくとも一実施形態によれば、本半導体チップは、第１の半導体領域のための電気接触領域において、第１の半導体領域、第１のコンタクト層、第１の半導体領域のための金属製電流供給部を有し、これらの構成要素は、特定した順序で第１の半導体領域に直交する方向に互いに直後に後続している。
【００４２】
以下、本明細書に記載のオプトエレクトロニクス半導体チップについて、例示的な実施形態に基づいて図面を参照しながら詳細に説明する。各図において同一の参照番号は、同一の要素を示す。しかしながら、この場合、各要素の関係は正しい縮尺では示されておらず、むしろ、個々の要素は、理解しやすいように誇張した大きさで示され得る。
【図面の簡単な説明】
【００４３】
【図１Ａ】本明細書に記載のオプトエレクトロニクス半導体チップの例示的な実施形態の概略断面図である。
【図１Ｂ】本明細書に記載のオプトエレクトロニクス半導体チップの例示的な実施形態の概略平面図である。
【図２】本明細書に記載のオプトエレクトロニクス半導体チップの例示的な実施形態の概略断面図である。
【図３】本明細書に記載のオプトエレクトロニクス半導体チップの例示的な実施形態の概略断面図である。
【図４】本明細書に記載のオプトエレクトロニクス半導体チップの例示的な実施形態の概略断面図である。
【発明を実施するための形態】
【００４４】
オプトエレクトロニクス半導体チップ１の例示的な実施形態が、図１Ａの断面図および図１Ｂの平面図に概略的に示される。
【００４５】
半導体積層体２がキャリア６に設けられている。キャリア６を成長基板とすることができる。半導体積層体２は、ｎ型にドープされた第１の半導体領域２１およびｐ型にドープされた第２の半導体領域２３を備える。半導体領域２１、２３の間には、光（特に青色光）を発生するための活性領域２２が位置している。半導体積層体２は、ＡｌＩｎＧａＮ材料系をベースにしている。半導体積層体２の厚さは、例えば約８μｍである。
【００４６】
半導体積層体２は、金属製電流供給ライン４１および４３を介して外部から電気的に接触される。電流供給ライン４１および４３は、好ましくは、複数種類の金属を含み、特にアルミニウム、金、白金、チタン、ルテニウム、および／またはタングステンの多層システムである。ｎ型にドープされた第１の半導体領域には、第１の電流供給部４１を介して電流が供給され、ｐ型にドープされた第２の半導体領域２３には、第２の電流供給ライン４３を介して電流が供給される。
【００４７】
電気絶縁層５（具体的には、二酸化ケイ素から作られた電気絶縁層）が、第２の半導体領域２３に位置している。絶縁層５は、第２の半導体領域２３と第２の電流供給ライン４３との間に位置している。絶縁層５によって、平面視において第２の電流供給ライン４３の下方で活性領域２２において放射が発生することが防止されている。
【００４８】
断面視における絶縁層５は、活性領域２２に直交する軸に対して対称的に形成されている。図１Ａによれば、絶縁層５は台形状であり、第２の半導体領域２３から遠ざかる方向に先細りになっている。第２の半導体領域２３に直接接する絶縁層５の幅Ｂは、例えば約２０μｍであり、絶縁層５の厚さＤ５は、例えば約２５０ｎｍである。絶縁層５は透光性材料から作られ、また、絶縁層５の、半導体積層体２において発生した放射の吸収係数は、好ましくは最大で４００／ｃｍまたは１２０／ｃｍである。この場合、例えば、最大で放射の０．３％または１％が絶縁層に吸収される。
【００４９】
第２の半導体領域２３を介した電流の横方向の広がりは、第２の半導体領域２３に平面的に設けられた第２のコンタクト層３３によって実現される。半導体積層体２において発生した放射の少なくとも一部は、第２のコンタクト層３３を通過して半導体チップ１から出射される。第２のコンタクト層３３は、具体的にはＩＴＯで作られている。
【００５０】
第２のコンタクト層３３の高透明性を実現し、かつ半導体チップ１からの放射の高い光取出し効率を実現するために、第２のコンタクト層３３には、半導体積層体２の放射出口面２０において小さな厚さＤ３しかない。好ましくは、厚さＤ３は約１５ｎｍから約６０ｎｍまでの値、特に約２０ｎｍである。第２のコンタクト層３３の厚さが小さいため、第２のコンタクト層３３に破砕またはクラックが生じることなく、第２の半導体領域２３の上方に伸長する絶縁層５を包み込むことには問題がある。そのようなクラックによって、第２のコンタクト層３３しか存在しない場合、電流供給ライン４３から第２の半導体領域２３への電気接続が危うくなる。
【００５１】
第２の半導体領域２３と第２の電流供給ライン４３との電気接続を確立するために、絶縁層５は、第１のコンタクト層３１によってさらに被覆されている。第１のコンタクト層３１は、第１の半導体領域２１へのｎ型接触を提供するためのコンタクト層である。第２の半導体領域２３の凹部に位置するｎ型接触領域では、第１のコンタクト層３１が、第１の半導体領域２１に局所的に直接設けられている。このｎ型接触領域において、第１の電流供給ライン４１が直接的に第１のコンタクト層３１の次に設けられている。
【００５２】
第１のコンタクト層３１の厚さＤ１は、好ましくは第２のコンタクト層３３の厚さＤ３より少なくとも３倍大きい。具体的には、第１のコンタクト層３１の厚さＤ１は、約１００ｎｍ〜約１５０ｎｍである。第１のコンタクト層３１は、平面視において、絶縁層５を完全に被覆し、絶縁層５の側面を所々で横方向に越えて伸長している。したがって、放射出口面２０における第２の電流供給ライン４３と第２のコンタクト層３３との信頼性の高い電気接続が確実に提供される。
【００５３】
絶縁層５から遠ざかる方向において、第１のコンタクト層３１は、放射出口面２０において連続的に先細りになっている。換言すれば、第１のコンタクト層３１は、平面視において絶縁層５に隣接した位置にある、いくつかの領域において三角形の断面を有し、最大幅が絶縁層５付近で実現されている。電流は、第１のコンタクト層３１から第２の半導体領域２３に直接的には注入されず、第１のコンタクト層３１から第２のコンタクト層３３に注入されるのみである。
【００５４】
ｎ型接触領域では、第１のコンタクト層３１は、好ましくは完全に第２の半導体領域２３の凹部に位置している。この凹部は、例えば、平面視において矩形の基面を有する。図１Ｂとは異なり、この凹部を、平面視において半導体積層体２の縁部に移すこともできる。図１Ｂとは異なり、基面を円形とすることも、楕円形とすることも、六角形とすることもできる。第１の電流供給ライン４１は、好ましくは第２の半導体領域２３の上記凹部を越えて延出している。第２の電源供給ライン４３は、ストライプ形状であることが好ましく、放射出口面２０を横切る電流分布のために設定される。図１Ｂにおいて第２の電流供給ライン４３の垂直に延びるウェブ部と水平に延びるウェブ部が当接する領域において、第２の電流供給ライン４３は、例えば、ボンディングワイヤ（図示せず）を取り付けることができる拡幅部を有することができる。
【００５５】
好ましくは、平面視における第２の電流供給ライン４３は、四方から第１のコンタクト層３１の材料で包囲されている。絶縁層５の上の第１のコンタクト層３１は、ｎ型接触領域の第１のコンタクト層３１に直接電気接続されておらず、活性領域２２を通して間接的に電気接続されるのみである。
【００５６】
図１で示されるように、半導体チップ１では、好ましくは第２のコンタクト層３３が最初に設けられ、第２のコンタクト層３３の後にのみ第１のコンタクト層３１が設けられている。第１のコンタクト層３１を設ける際、対応してマスクが形成されることにより、第１のコンタクト層３１が十分に構造化されて設けられている。絶縁層５の位置の第１のコンタクト層３１のフランク角を、例えば、アンダーカットを有するフォトマスクによって調節することができ、この場合、コンタクト層３１および３３は好ましくはスパッタリングによって設けられている。例えば、アンダーカットを有するそのようなマスクは、特許文献１から既知であり、マスク形状、およびマスクを利用して各種材料を設けることに関する特許文献１の開示内容は参照により援用される。
【００５７】
２つのコンタクト層３１および３３は、例えば、いずれもＩＴＯから形成されている。しかしながら、好ましくは、２つのコンタクト層３１および３３には異なる方法パラメータが適用されていることにより、第１のコンタクト層３１はｎ型コンタクトとして、第２のコンタクト層３３はｐ型コンタクトとして製造されている。
【００５８】
図２は、半導体チップ１のさらなる例示的な実施形態を示す。図１とは対照的に、絶縁層５の断面は、略矩形である。その結果、絶縁層５の側面の一部のみを、相対的に薄い第２のコンタクト層３３で被覆することができる。絶縁層５の側面を介した電気接続は、断面視において略台形である第１のコンタクト層３１によって実現される。
【００５９】
他のすべての例示的な実施形態のように、絶縁層５の幅を第２の電流供給ライン４３の幅より大きい幅とすることができる。したがって、平面視における電流供給ライン４３は、至る所で絶縁層５から延出している。
【００６０】
図３に示される半導体チップ１の例示的な実施形態では、絶縁層５は、断面視においてアンダーカットを有する。換言すれば、アンダーカットの領域では、平面視において絶縁層５の材料が絶縁層５の側面の他の部分を被覆している。したがって、アンダーカットの領域では、第２のコンタクト層３３が非常に薄いため、第２のコンタクト層３３の材料を絶縁層５に成膜することができない。有意に厚い第１のコンタクト層３１によって、アンダーカット領域は包み込まれる。例えば、第１のコンタクト層３１は、絶縁層の領域において略矩形の外形を有する。その結果、第１のコンタクト層３１は、わずかにしか絶縁層５を越えて延出していない。
【００６１】
図４に関連して示された例示的な実施形態では、第１のコンタクト層３１は、絶縁層５の位置において、放射出口面２０の上に相対的に遠くまで伸長している比較的大きな尾部（tails）を有する。その結果、第１のコンタクト層３１から第２のコンタクト層３３への比較的緩やかな移行を実現することができる。平面視において絶縁層５を越える第１のコンタクト層３１の尾部は、絶縁層５の幅の約５０％になる。第２のコンタクト層３３は、絶縁層５の両側に略対称的に、また同じ様に延びている。第１のコンタクト層３１のこのような尾部は、他のすべての例示的な実施形態に存在することができる。
【００６２】
図１〜図４では、絶縁層５は、各実施形態において単層として表されている。単層の形態から離れて、各実施形態において絶縁層５を複数の部分層から構成することができる。その場合、例えば、絶縁層５は、放射の反射を改良するためにブラッグ鏡を有することができる。コンタクト層３１および３３は、単層としてのみ形成されていることが特に好ましい。しかしながら、任意選択的に、例示から離れて、コンタクト層３１および３３の一方または両方を複数の部分層から構成することができる。
【００６３】
本明細書に記載の発明は、例示的な実施形態に基づく説明によって制限されない。むしろ、本発明は、任意の新規な特徴および特徴の組合せ（特に特許請求項中の特徴の任意の組合せを含む）を、当該特徴または特徴の当該組合せそれ自体が特許請求項または例示的実施形態に明示的に特定されていないとしても包含するものである。
【００６４】
本特許出願は、独国特許出願第１０２０１５１１１３０１．５号の優先権を主張し、その開示内容は参照によって本明細書に援用される。
【符号の説明】
【００６５】
１  オプトエレクトロニクス半導体チップ
２  半導体積層体
２０  放射出口面
２１  第１のｎ型にドープされた半導体領域
２２  活性領域
２３  第２のｐ型にドープされた半導体領域
３１  ＴＣＯから作られた第１の電気コンタクト層
３３  ＴＣＯから作られた第２の電気コンタクト層
４１  ｎ型ドープ半導体領域のための電流供給部
４３  ｐ型ドープ半導体領域のための電流供給部
５  絶縁層
６  キャリア
Ｂ  絶縁層の幅
Ｄ１  第１のコンタクト層の厚さ
Ｄ３  第２のコンタクト層の厚さ
Ｄ５  絶縁層の厚さ
【図１Ａ】
0006558655.tif 000002
【図１Ｂ】
0006558655.tif 000003
【図２】
0006558655.tif 000004
【図３】
0006558655.tif 000005
【図４】
0006558655.tif 000006